(57)【要約】【課題】スケール剥離、三日月模様その他の外観不良の発生を抑制することができる、縞鋼板の製造方法を提供する。【解決手段】縞鋼板の製造方法は、Ｃ：０．０１〜０．２質量％を含む鋼板を縞ロールを含む仕上圧延機で圧延して縞鋼板を製造する方法であって、出側温度が８００〜８５０℃となるように鋼板を仕上圧延する工程（ステップＳ２）と、仕上圧延後、１．５秒以内に冷却を開始し、かつ、６３０℃以下の温度まで４０℃／秒以上６０℃／秒未満の冷却速度で鋼板を冷却する工程（ステップＳ３）と、冷却後、０．５〜３秒間鋼板を空冷する工程（ステップＳ４）と、空冷後、５６０〜６２０℃の温度で鋼板を巻取る工程（ステップＳ５）とを備える。【選択図】図５
2020007580.tif 000002
【特許請求の範囲】
【請求項１】
Ｃ：０．０１〜０．２質量％を含む鋼板を縞ロールを含む仕上圧延機で圧延して縞鋼板を製造する方法であって、
出側温度が８００〜８５０℃となるように前記鋼板を仕上圧延する工程と、
前記仕上圧延後、１．５秒以内に冷却を開始し、かつ、６３０℃以下の温度まで４０℃／秒以上６０℃／秒未満の冷却速度で前記鋼板を冷却する工程と、
前記冷却後、０．５〜３秒間前記鋼板を空冷する工程と、
前記空冷後、５６０〜６２０℃の温度で前記鋼板を巻取る工程とを備える、縞鋼板の製造方法。
【請求項２】
請求項１に記載の縞鋼板の製造方法であって、
前記仕上圧延の入側温度が、１０７０〜１１３０℃である、縞鋼板の製造方法。
【請求項３】
請求項１又は２に記載の縞鋼板の製造方法であって、
前記巻取り工程時の温度低下速度が、３〜６℃／分である、縞鋼板の製造方法。
【発明の詳細な説明】
【技術分野】
【０００１】
本発明は、縞鋼板の製造方法に関する。
【背景技術】
【０００２】
縞鋼板は、表面に高さ１ｍｍ程度の凸部を有する鋼板であり、床板材等に用いられる。縞鋼板は、表面に溝を有する縞ロール用いて鋼板を圧延して製造される。
【０００３】
特開平４−２１０８０７号公報には、極低炭素鋼の縞鋼板の製造方法が記載されている。具体的には、Ｃ含有量０．００１〜０．０１０重量％の極低炭素鋼スラブを、加熱温度を１２００±５０℃、仕上ミル出側温度を９００±３０℃、巻取り温度を４５０±５０℃とする温度条件のもとで熱間圧延することが記載されている。
【０００４】
特開２０００−２５４７１０号公報には、板形状を悪化させることなく、１．０ｍｍ以上の縞高さを得ることができる薄物縞鋼板の製造方法が記載されている。具体的には、７５０〜８８０℃の温度範囲で仕上圧延を終了させ、かつ縞目付ロールによる圧延を１００／ｓｅｃ以下の歪速度で行うことが記載されている。
【０００５】
縞鋼板は一般的に、表面にスケールが付いたまま使用される。部分的なスケール剥離が生じると外観不良となるため、縞鋼板には、スケールの密着性が要求される。
【０００６】
特開２００１−２３４２８３号公報には、極低炭素系の鋼組成を有し、強度及びスケール密着性の双方を満足する縞鋼板の製造方法が記載されている。具体的には、Ｓｉ、Ｍｎ、Ｐが８６×Ｓｉ＋３５×Ｍｎ＋１０００×Ｐ≧４０の関係を満たす組成とし、さらに、圧延後の巻取り温度を６５０−３７５０×Ｐ以下とすることが記載されている。
【０００７】
特開平１０−２３５４２４号公報には、曲げ加工等の成形加工を行った場合にも、スケール密着性に優れる縞鋼板の製造方法が記載されている。具体的には、７８０〜８４０℃で仕上圧延を終了し、仕上圧延から１．５秒以内に水冷を開始して６０℃／秒以上の冷却速度で５７０〜６３０℃の温度に強水冷し、次いで２秒以上水冷を中断して空冷した後、３０℃／秒以下の冷却速度で緩冷却した後、５００℃以下の温度で巻取ることが記載されている。
【先行技術文献】
【特許文献】
【０００８】
【特許文献１】特開平４−２１０８０７号公報
【特許文献２】特開２０００−２５４７１０号公報
【特許文献３】特開２００１−２３４２８３号公報
【特許文献４】特開平１０−２３５４２４号公報
【非特許文献】
【０００９】
【非特許文献１】J. Robertson and M. I. Manning "Limits to adherence of oxide scales", Material Science and Technology, Vol.6 (1990), issue 1, pp. 81-92
【発明の概要】
【発明が解決しようとする課題】
【００１０】
縞鋼板に発生する外観不良として、圧延後の巻取時や巻戻し時、巻戻し後の剪断時、成形加工時などに発生するスケール剥離がよく知られている。この他に、三日月形状の黒色の欠陥（以下「三日月模様」という。）がある。この三日月模様の発生機構については従来、詳しい知見が存在しない。
【００１１】
本発明の目的は、スケール剥離、三日月模様その他の外観不良の発生を抑制することができる、縞鋼板の製造方法を提供することである。
【課題を解決するための手段】
【００１２】
本発明の一実施形態による縞鋼板の製造方法は、Ｃ：０．０１〜０．２質量％を含む鋼板を縞ロールを含む仕上圧延機で圧延して縞鋼板を製造する方法であって、出側温度が８００〜８５０℃となるように前記鋼板を仕上圧延する工程と、前記仕上圧延後、１．５秒以内に冷却を開始し、かつ、６３０℃以下の温度まで４０℃／秒以上６０℃／秒未満の冷却速度で前記鋼板を冷却する工程と、前記冷却後、０．５〜３秒間前記鋼板を空冷する工程と、前記空冷後、５６０〜６２０℃の温度で前記鋼板を巻取る工程とを備える。
【発明の効果】
【００１３】
本発明によれば、スケール剥離、三日月模様その他の外観不良が抑制された縞鋼板が得られる。
【図面の簡単な説明】
【００１４】
【図１】図１は、冷却速度を４５℃／秒、かつ巻取温度を５７０℃とし、スケール剥離が発生しなかった鋼板の断面写真である。
【図２】図２は、冷却速度を６５℃／秒、かつ巻取温度を５５０℃とし、スケール剥離が発生した鋼板の断面写真である。
【図３】図３は、三日月模様の外観を示す写真である。
【図４】図４は、正常部と黒色部との境界部分の断面写真である。
【図５】図５は、本発明の一実施形態による縞鋼板の製造方法のフロー図である。
【図６】図６は、本実施形態による縞鋼板の製造に使用する圧延設備の一例を模式的に示す図である。
【図７Ａ】図７Ａは、不良率の測定方法を説明するための図である。
【図７Ｂ】図７Ｂは、不良率の測定方法を説明するための図である。
【図７Ｃ】図７Ｃは、不良率の測定方法を説明するための図である。
【図７Ｄ】図７Ｄは、不良率の測定方法を説明するための図である。
【発明を実施するための形態】
【００１５】
本発明者らは、仕上圧延の出側温度、仕上圧延後の冷却速度及び巻取り温度を変えながら縞鋼板の製造を実施し、各種外観不良の発生温度領域を調査した。その結果、仕上圧延の出側温度を８００〜８５０℃とし、仕上圧延後の冷却速度を４０℃／秒以上６０℃／秒未満にし、かつ、巻取り温度を５６０〜６２０℃としたとき、いずれの外観不良も発生しないことが分かった。
【００１６】
［スケール剥離の解析：巻取り後に発生するスケール剥離］
スケール剥離に関しては従来、巻取温度を低温化することが有効と考えられている。例えば、前掲の特開平１０−２３５４２４号公報では、５００℃以下の温度で巻取ることが有効であるとされている。巻取温度を比較的高温（５６０〜６２０℃）にすることでスケール剥離を抑制できるという今回の知見は、従来の知見とは異なるものである。さらに、仕上圧延後の冷却速度を４０℃／秒以上６０℃秒／秒未満にすることも、スケール剥離を抑制するための必須条件である。冷却速度をこの範囲内に設定することで、巻取後のスケールを最適化することができる。
【００１７】
この機構を分析するため、スケールの断面を電子顕微鏡で観察した。図１は、冷却速度を４５℃／秒、かつ巻取温度を５７０℃とし、スケール剥離が発生しなかった鋼板の断面写真である。図２は、冷却速度を６５℃／秒、かつ巻取温度を５５０℃とし、スケール剥離が発生した鋼板の断面写真である。
【００１８】
スケール剥離が発生しなかった鋼板では、最表層のマグネタイトと地鉄（母材）との界面に、マグネタイトシームと呼ばれる密着性に優れたスケール層が存在していることが分かった。一方、スケール剥離が発生した鋼板では、このようなマグネタイトシームの析出がほとんど見られなかった。
【００１９】
マグネタイトは、３ＦｅＯ＋Ｏ→３Ｆｅ３Ｏ４の反応によって生じるスケールである。マグネタイトは、変態によって体積膨張が生じるため、スケール内に膨張応力が発生し歪が生じる。その結果、スケール剥離が発生しやすいと推測される。冷却速度を６５℃／秒、かつ巻取温度を５５０℃とした図２の例では、過冷却により上記反応が進んだと推測される。一方、マグネタイトシームは、４ＦｅＯ→Ｆｅ３Ｏ４＋Ｆｅの反応によって生じるスケールである。マグネタイトシームは変態によって体積収縮が生じるため、スケール内に収縮応力が発生し、歪みが小さい。その結果、スケール剥離が発生しにくいと推測される。冷却速度を４５℃／秒、かつ巻取温度を５７０℃とした図１の例では、マグネタイトシームの形成が巻取後に促されたと考えられる。
【００２０】
以上の分析から、冷却速度を４０℃／秒以上６０℃／秒未満、かつ巻取温度を５６０〜６２０℃にすることで、マグネタイトシームの生成が促進され、スケール剥離が抑制されるものと推測される。
【００２１】
［三日月模様の解析：仕上圧延時に発生するスケール剥離］
次に、三日月模様の発生原因を調査するため、三日月模様が発生した部分（黒色部）及び正常部の各表層を分析した。図３は、三日月模様の外観を示す写真である。図４は、正常部と黒色部との境界部分の断面写真である。
【００２２】
分析の結果、黒色部ではマグネタイト単相のスケールが地鉄（母材）上に存在していることが確認され、正常部では最表層のマグネタイトと地鉄（母材）との界面にマグネタイトシームが確認された。さらに、正常部と黒色部との境界には、高さ５μｍ程度の段差が存在していることが分かった。そのため、黒色部では圧延中のスケールが一度剥離し、その後スケールが再形成されている可能性が示唆された。
【００２３】
そこで、圧延時の応力集中箇所を確認するため、応力解析を実施した。その結果、凸部の裾に塑性変形歪みが集中する箇所が存在することが分かった。三日月模様は通常、凸部の裾で発生している。すなわち、三日月模様の発生箇所と塑性変形歪みの集中箇所が一致している。しがたって、仕上圧延の最終の圧延スタンドで過圧力が加わりスケールが剥離した結果、三日月模様が形成されるものと推測される。
【００２４】
このことを確認するため、仕上圧延の最終の圧延スタンドでスケールが剥離したと仮定し、その後鋼板が巻取られて室温まで冷却されるまでにどの程度スケールが成長するかをシミュレーションにより算出した。シミュレーション条件は、仕上圧延の出側温度を８３０℃とし、仕上圧延後６１０℃までの温度領域を４５℃／秒で冷却し、５９０℃で巻取るものとした。その結果、スケール膜厚は、常温まで冷却されるまでの間に５μｍ程度まで成長することが分かった。正常部のスケール膜厚は１０μｍ程度であり、黒色部のスケール膜厚は５μｍである。この解析からも、三日月模様は、仕上圧延の最終の圧延スタンドでスケールが剥離し、その後さらにスケールが成長することによって形成されるものであることが示唆された。このように、従来知られていたスケール剥離と三日月模様とは、その形態はもちろんのこと、発生メカニズムも全く異なる欠陥である。
【００２５】
J. Robertson and M. I. Manning "Limits to adherence of oxide scales", Material Science and Technology, Vol.6 (1990), issue 1, pp. 81-92によれば、スケールは、厚いほど脆性変形すなわち破砕しやすく、薄いほど延性変形しやすい。したがって、スケール膜厚を薄くすることで、仕上圧延時のスケール剥離を抑制できると考えられる。
【００２６】
仕上圧延の出側温度を比較的低温（８００〜８５０℃）にすることで、スケールの延性が向上し、仕上圧延中のスケール成長が抑制される。これによって、仕上圧延時のスケール剥離が抑制され、三日月模様の発生が抑制されるものと推測される。なお、仕上圧延時のスケール剥離を抑制するには、最終の圧延スタンドの圧下率を低くすることも考えられるが、必要な縞高さを確保できなくなるため好ましくない。
【００２７】
本発明者らは、上記の知見に基づき、仕上圧延の出側温度及び巻取温度を適切に管理し、さらにその間の冷却条件等を適切に管理することで、巻取後のスケール剥離、仕上圧延時のスケール剥離に起因する三日月模様その他の外観不良を抑制できることを見出し、本発明を完成させた。以下、本発明の実施の形態を詳しく説明する。
【００２８】
［全体の構成］
図５は、本発明の一実施形態による縞鋼板の製造方法のフロー図である。本実施形態による縞鋼板の製造方法は、鋼板を準備する工程（ステップＳ１）と、鋼板を仕上圧延する工程（ステップＳ２）と、鋼板を冷却する工程（ステップＳ３）と、鋼板を空冷する工程（ステップＳ４）と、鋼板を巻取る工程（ステップＳ５）とを備えている。
【００２９】
図６は、本実施形態による縞鋼板の製造に使用する圧延設備の一例である圧延設備１００の模式図である。圧延設備１００は、加熱炉１、粗圧延機２、仕上圧延機３、冷却装置４、空冷装置５、及び巻取機６を備えている。鋼板Ｓは、図示しない搬送装置（例えば搬送ロール）によって搬送され、上記各設備によって連続的に処理される。
【００３０】
この圧延設備１００はあくまで例示であり、本実施形態で使用する設備の構成を限定するものではない。図６では、圧延設備として、粗圧延と仕上圧延とを連続して実施する連続熱延設備を示している。しかし、本実施形態による縞鋼板の製造方法は、粗圧延と仕上圧延とを別々に実施してもよい。
【００３１】
［準備工程］
仕上圧延の対象となる鋼板を準備する（ステップＳ１）。本実施形態で対象とする鋼板の化学組成は、Ｃ：０．０１〜０．２質量％を含む。Ｃ含有量が０．２質量％を超えると、良好な縞形状を得ることが困難になる。一方、Ｃ含有量が０．０１％未満では、必要な強度を確保することが困難になる。Ｃ含有量の下限は、好ましくは０．０２質量％であり、さらに好ましくは０．０３質量％である。Ｃ含有量の上限は好ましくは０．０７質量％であり、さらに好ましくは０．０６質量％である。
【００３２】
Ｃ以外の成分は特に限定されない。鋼板としては例えば、炭素鋼を用いることができるが、Ｃｒ、Ｍｏ等の合金元素が添加されたものを用いてもよい。
【００３３】
仕上圧延の対象となる鋼板は、例えば、スラブを加熱炉１によって１２００〜１４００℃程度に加熱した後、粗圧延機２によって２５〜６０ｍｍ程度に粗圧延することで製造することができる。上述のとおり、粗圧延と仕上圧延とは、別々に実施してもよい。
【００３４】
粗圧延後の鋼板は、仕上圧延前に高圧水等によってデスケーリングしておくことが好ましい。粗圧延後又はデスケーリング後、仕上圧延前に、インダクションヒータ等によって鋼板を再加熱してもよい。
【００３５】
［仕上圧延工程］
鋼板を仕上圧延機３によって仕上圧延する（ステップＳ２）。仕上圧延機３は、これに限定されないが、鋼板Ｓの搬送方向に沿って配置された４〜７台の圧延スタンドを備えている。このうち、最終の圧延スタンドに搭載されている圧延ロールの一方のロール３１は、表面に溝が形成された縞ロールである。鋼板Ｓは、縞ロール３１によって圧延されて、凸部が形成される。最終スタンドでの圧下率は、これに限定されないが、例えば２５％程度である。
【００３６】
本実施形態では、仕上圧延の出側温度を８００〜８５０℃にする。仕上圧延の出側温度（以下、単に「出側温度」という。）は、仕上圧延機３を通過した直後の鋼板の表面温度とする。出側温度は、仕上圧延機の直前の鋼板Ｓの表面温度（以下「入側温度」という。）及び鋼板Ｓの搬送速度によって調整することができる。
【００３７】
出側温度が８５０℃よりも高いと、仕上圧延時のスケール剥離が発生しやすくなり、三日月模様発生の原因となる。一方、出側温度が８００℃未満だと、仕上圧延中にスケールの変態が開始し、良好な縞形状が得られなくなる。出側温度の下限は、好ましくは８１０℃であり、さらに好ましくは８２０℃である。出側温度の上限は、好ましくは８４５℃であり、さらに好ましくは８４０℃である。
【００３８】
入側温度は、好ましくは１０７０〜１１３０℃である。入側温度が高すぎると、出側温度を適切に管理してもスケールの成長を抑制できない場合がある。一方、入側温度が低すぎると、出側温度を上述した範囲の温度に設定することが困難になる。
【００３９】
［冷却工程］
仕上圧延された鋼板を冷却装置４によって冷却する（ステップＳ３）。冷却装置４は、例えば水冷装置である。この冷却は、仕上圧延終了後（より具体的には、仕上圧延機３を通過後）、１．５秒以内に開始する。仕上圧延終了から冷却開始までの時間が１．５秒よりも長いと、スケール膜厚の増大及びヘマタイトの生成により、巻取り後のスケール剥離が発生しやすくなる。
【００４０】
冷却工程の冷却速度は、４０℃／秒以上６０℃／秒未満とする。ここでの冷却速度は、仕上圧延の出側温度から冷却終了温度（より具体的には、冷却装置４を通過直後の鋼板Ｓの表面温度）までの平均冷却速度である。冷却終了温度は、６３０℃以下である。すなわち、仕上圧延の出側温度から６３０℃以下の温度までを上記の冷却速度で冷却し、この温度域でのスケール膜厚の増大を抑制する。冷却終了温度の下限は、巻取り工程（ステップＳ５）の巻取温度以上であればよい。冷却終了温度の下限は、好ましくは巻取温度＋１０℃である。
【００４１】
冷却速度が４０℃／秒未満であると、スケール膜厚の増大により、巻取り後のスケール剥離が発生しやすくなる。一方、冷却速度が６０℃／秒以上であると、鋼板上の水（板上水）によって過冷却が発生し、後段の巻取り工程（ステップＳ５）において巻取温度が目標温度域であったとしても、良好なマグネタイトシームを形成することができなくなる。その結果、巻取り後のスケール剥離が発生しやすくなる。
【００４２】
［空冷工程］
冷却工程（ステップＳ３）後、巻取り工程（ステップＳ５）前に、空冷装置５によって０．５〜３秒鋼板を空冷する（ステップＳ４）。空冷は例えば、圧縮空気を鋼板Ｓに吹き付けることによって行うことができる。空冷時間が０．５秒未満では、鋼板上に冷却水が残存する可能性があり、錆による外観不良の原因となる。一方、空冷時間が３秒よりも長いと、スケール膜厚の増大やヘマタイト生成により、巻取り後のスケール剥離が生じやすくなる。
【００４３】
なお、空冷工程の冷却速度は特に限定されない。搬送ロールへの伝熱による冷却もあるため、鋼板は例えば５〜１０℃／秒の冷却速度で冷却される。
【００４４】
［巻取り工程］
空冷後、鋼板Ｓを巻取機６によって巻取る（ステップＳ５）。巻取温度は、５６０〜６２０℃である。巻取温度は、巻取機６の直前の鋼板Ｓの表面温度とする。先述した冷却工程、空冷工程を経ると、巻取温度は５６０〜６２０℃となる。ここで、例えば巻取機６の直前の鋼板Ｓの表面温度が６２０℃であった場合、空冷後かつ巻取前にさらなる冷却（例えば水冷）を実施し、５６０℃まで降温させてから巻取ることも技術的には可能である。しかしながら、大気中でのさらなる冷却は３ＦｅＯ＋Ｏ→３Ｆｅ３Ｏ４の反応を促進する結果、巻取中のマグネタイトシームの生成を妨げる。そのため、先述した冷却工程、空冷工程を経たのち、さらなる冷却は実施せず、速やかに巻取る。
【００４５】
巻取機６に巻取られた鋼板は、搬送ロールへの伝熱による冷却を受けない。そのため、巻取られた鋼板の温度低下速度は非常に小さく、実質的には上述した巻取温度で等温保持されることになる。巻取り後の温度低下速度（冷却速度）は、巻取り後の鋼板（コイル）の表面で、好ましくは３〜６℃／分である。コイル表面の温度低下速度がこの範囲になるよう、公知の温度調整用カバーを活用してもよい。鋼板が５６０〜６２０℃の温度域に保持されることで、マグネタイトシームの生成が促進され、スケールの密着性が向上する。
【００４６】
巻取温度が５６０℃未満だと、マグネタイトシームが生成せず、巻取り後のスケール剥離が発生しやすくなる。一方、巻取温度が６２０℃よりも高いと、マグネタイトシームが生成しないことに加えて、スケールの過成長によるスケール剥離や、母材の軟質化等が起こる場合がある。巻取温度の下限は、好ましくは５６５℃である。巻取温度の上限は、好ましくは６１０℃であり、さらに好ましくは６００℃である。
【００４７】
以上の工程によって、縞鋼板が製造される。本実施形態によれば、スケール剥離、三日月模様その他の外観不良が抑制された縞鋼板が得られる。
【実施例】
【００４８】
以下、実施例によって本発明をより具体的に説明する。本発明はこれらの実施例に限定されない。
【００４９】
質量％で、Ｃ：０．０５２％、Ｓｉ：０．０１％、Ｍｎ：０．２３％等を含有する厚さ２５０ｍｍの炭素鋼のスラブを、連続熱延設備によって圧延し、幅１２３３ｍｍ、厚さ３．５ｍｍ、縞高さ１．４ｍｍの縞鋼板を製造した。具体的には、スラブを１２８０℃で３時間加熱した後、粗圧延機によって厚さ５０ｍｍの粗バーとした。粗圧延後、高圧水によるデスケーリングを実施した。その後、上述した実施形態で説明した方法にしたがって、仕上圧延、冷却、空冷、及び巻取りを実施した。仕上圧延の入側温度及び出側温度、冷却条件、及び巻取温度を変えながら縞鋼板を製造し、製造された縞鋼板の外観と製造条件との関係を調査した。
【００５０】
縞鋼板の外観評価は、次のように実施した。
【００５１】
巻取り後の鋼板（コイル）を巻戻したのち、目視で観察し、スケール剥離、三日月模様等の外観不良の有無を判定した。所定の長さのコイルのうち、外観不良を含む領域の長さの割合を不良率（％）とした。ただし、外観不良を含む領域が、コイルの長さ方向に１０ｍ以内の間隔で存在する場合には、これらの領域は連続した一つの不良領域とみなした。
【００５２】
図７Ａ〜図７Ｄを用いて、不良率の測定方法を具体的に説明する。例えば、コイル１００ｍのうち、ある１ｍ長の領域だけにスケール剥離等が１点又は複数点（長手方向幅方向の大きさは問わない。）存在する場合（図７Ａ）、当該１ｍを不良区間とし、不良率１％と判定する。スケール剥離が長手方向に連続して１．５ｍ続いている場合（図７Ｂ）、不良率１．５％と判定する。また、０．５ｍのスケール剥離が１０ｍ以上離れて（例えば２０ｍずつ離れて）３箇所存在する場合、不良率１．５％と判定する。一方、０．５ｍのスケール剥離が互いに１０ｍ以内の間隔で（例えば１ｍずつ離れて）３箇所存在する場合（図７Ｄ）、当該３．５ｍを不良区間とし、不良率３．５％と判定する。
【００５３】
この不良率に基づき、不良率が２％未満の場合を「◎」、２％以上１０％未満の場合を「○」、１０％以上の場合を「×」と評価した。
【００５４】
仕上圧延の入側温度及び出側温度、冷却条件、巻取温度、並びに外観評価結果を表１に示す。なお、いずれの製造条件においても、冷却工程は、仕上圧延工程後１．５秒以内に開始し、６３０℃以下の温度まで冷却した。
【００５５】
【表１】
2020007580.tif 000003
【００５６】
Ｎｏ．３、４、７、及び１２〜１４の縞鋼板の製造条件は、仕上圧延の出側温度が８００〜８５０℃の範囲にあり、かつ、巻取温度が５６０〜６２０℃の範囲にあった。また、冷却条件も適正であった。これらの縞鋼板は、不良率が２％未満であった。
【００５７】
Ｎｏ．１及び１１の縞鋼板は、Ｎｏ．３、４、７、及び１２〜１４の縞鋼板と比較して不良率がやや高かった。これは、仕上圧延の入側温度が高かったためと考えられる。
【００５８】
Ｎｏ．２の縞鋼板は、不良率が高かった。これは、仕上圧延の出側温度が高かったためと考えられる。このとき、三日月模様が多く発生していた。
【００５９】
Ｎｏ．５の縞鋼板は、不良率が高かった。これは、冷却工程の冷却速度が大きすぎたためと考えられる。このとき、スケール剥離が多く発生していた。
【００６０】
Ｎｏ．６の縞鋼板は、不良率が高かった。これは、巻取り温度が低かったためと考えられる。このとき、スケール剥離が多く発生していた。
【００６１】
Ｎｏ．８の縞鋼板は、不良率が高かった。これは、巻取り温度が高かったと考えられる。このとき、スケール剥離が多く発生していた。
【００６２】
Ｎｏ．９の縞鋼板は、不良率が高かった。これは、仕上圧延の出側温度が低かったためと考えられる。
【００６３】
Ｎｏ．１０の縞鋼板は、不良率が高かった。これは、冷却工程の冷却速度が大きすぎたためと考えられる。このとき、スケール剥離が多く発生していた。
【００６４】
以上、本発明の実施の形態を説明した。上述した実施の形態は本発明を実施するための例示に過ぎない。よって、本発明は上述した実施の形態に限定されることなく、その趣旨を逸脱しない範囲で、上述した実施の形態を適宜変形して実施することが可能である。
【符号の説明】
【００６５】
１００圧延設備
Ｓ  鋼板
１  加熱炉
２  粗圧延機
３  仕上圧延機
３１  縞ロール
４  冷却装置
５  空冷装置
６  巻取機
【図１】
2020007580.tif 000004
【図２】
2020007580.tif 000005
【図３】
2020007580.tif 000006
【図４】
2020007580.tif 000007
【図５】
2020007580.tif 000008
【図６】
2020007580.tif 000009
【図７Ａ】
2020007580.tif 000010
【図７Ｂ】
2020007580.tif 000011
【図７Ｃ】
2020007580.tif 000012
【図７Ｄ】
2020007580.tif 000013